(57)【要約】  一実施形態によると、方法は、ガラス形成材料を含むインクの印刷によって構造物を形成することと、ガラス形成材料をガラスに転化するために、形成された構造物を熱処理することとを備える。
2019525878.tif 000002
【特許請求の範囲】
【請求項１】
ガラス形成材料を含むインクの印刷によって構造物を形成することと、
前記ガラス形成材料をガラスに転化するために、前記形成された構造物を熱処理することとを備える、方法。
【請求項２】
犠牲材料を除去するために、前記形成された構造物を乾燥させることを備え、前記乾燥させることは、前記形成された構造物の熱処理に先立って行われる、請求項１に記載の方法。
【請求項３】
前記インクは、前記ガラス形成材料と、前記熱処理された構造物の特性を変更する第２の成分とを組み合わせたものである、請求項１に記載の方法。
【請求項４】
前記構造物の組成傾斜を形成するために、前記インクにおける前記第２の成分の濃度が前記印刷中に変化する、請求項３に記載の方法。
【請求項５】
前記インクの温度が前記印刷中は約２００℃よりも低い、請求項１に記載の方法。
【請求項６】
前記ガラス形成材料は、シリカ、ヒュームドシリカ、コロイドシリカ、ＬＵＤＯＸコロイドシリカ分散液、チタニア粒子、ジルコニア粒子、アルミナ粒子、および金属カルコゲナイド粒子からなる材料の群より選択される、請求項１に記載の方法。
【請求項７】
前記ガラス形成材は形成中に溶媒に懸濁される、請求項１に記載の方法。
【請求項８】
前記熱処理された構造物の研削および研磨のうちの少なくとも１つを含む、請求項１に記載の方法。
【請求項９】
前記熱処理された構造物はファイバ形状である、請求項１に記載の方法。
【請求項１０】
前記熱処理された構造物はシート形状である、請求項１に記載の方法。.
【請求項１１】
前記熱処理された構造物は３次元モノリス形状である、請求項１に記載の方法。
【請求項１２】
前記熱処理された構造物は基板上の被覆形状である、請求項１に記載の方法。
【請求項１３】
前記インクは、分散性の向上、相安定性の向上、ネットワーク強度の向上、ｐＨの制御、ｐＨの変更、レオロジーの修正、乾燥中の割れの形成の減少、および焼結の促進の特徴のうちの少なくとも１つをもたらす効果的な量の添加物を含む、請求項１に記載の方法。
【請求項１４】
ガラス形成材料を含むインクの３次元印刷による形成物の物理的特徴を有するモノリスガラス構造物を備える、製品。
【請求項１５】
前記３次元印刷による形成物の物理的特徴は、前記モノリスガラス構造物の１つの表面に沿った稜線を含む、請求項１４に記載の製品。
【請求項１６】
前記モノリスガラス構造物は、2−[2−(2−メトキシエトキシ）エトキシ]酢酸、高分子電解質、ポリアクリル酸、無機酸、クエン酸、アスコルビン酸、三酸化二ホウ素、ポリジメチルシロキサン、有機酸、塩基、酢酸、ＨＣｌ、ＫＯＨ、ＮＨ４ＯＨ、セルロース、ポリエチレングリコール、ポリビニルアルコール、ドデシル硫酸ナトリウム、グリセロール、エチレングリコール、金属アルコキシド、チタンジイソプロポキシドビス（アセチルアセトネート)、ポリマー、ポリエチレングリコール、ポリアクリレート、架橋性モノマーまたはポリマー、およびポリエチレングリコールジアクリレートからなる添加物の群から選択される添加物を含む、請求項１４に記載の製品。
【請求項１７】
前記３次元印刷による形成物の物理的特徴は、前記モノリスガラス構造物の軸方向に沿った前記モノリスガラス構造物の屈折率の傾斜を含む、請求項１４に記載の製品。
【請求項１８】
前記３次元印刷による形成物の物理的特徴は、前記モノリスガラス構造物の径方向に沿った前記屈折率の傾斜を含む、請求項１４に記載の製品。
【請求項１９】
前記３次元印刷による形成物の物理的特徴は、前記ガラス形成材料で形成された第１のガラスと前記ガラス形成材料の組成とは異なる組成を有する第２のガラス形成材料から形成された第２のガラスとの間の界面を含み、前記第１のガラスは前記第２のガラスに混合されない、請求項１４に記載の製品。
【請求項２０】
前記界面は、実質的に前記モノリスガラス構造物の積層物の平面に沿って向けられて、前記モノリスガラス構造物を前記界面に直接隣接する異なる組成を有する２つの部分に分ける、請求項１９に記載の製品。
【請求項２１】
前記界面は、実質的に前記モノリスガラス構造物の積層物の平面に対して垂直に向けられて、前記モノリスガラス構造物を前記界面に直接隣接する異なる組成を有する２つの部分に分ける、請求項１９に記載の製品。
【発明の詳細な説明】
【技術分野】
【０００１】
米国政府は、ローレンスリバモア国立研究所の運営のための米国エネルギー省とローレンスリバモアナショナルセキュリティ、ＬＬＣとの間の契約第ＤＥ−ＡＣ５２−０７ＮＡ２７３４４号に従って、本発明に権利を有する。
【０００２】
発明の分野
本発明は、ガラス成分に関し、特に、特注の組成プロファイルを有する光学ガラス成分および非光学ガラス成分ならびにそれらの調製方法に関する。
【背景技術】
【０００３】
背景
従来より、材料組成の傾斜は、（１）均一の組成物を含有する複数の層を一緒に溶融することによって軸方向に、または、（２）種（小さくて、早く拡散するイオンであることが典型的である）を高温でロッド状のシリカゾルゲルまたは固体の内部または外部へ拡散することによって径方向に、導入される。しかしながら、単に拡散を利用した傾斜は対称的な放物線状のプロファイルに限られており、（径方向傾斜屈折率レンズの場合、）最大で２０ｍｍの直径にすることが可能であるあるが、最も商品化されているバージョンでは、直径は２ｍｍよりも小さい。より大きな、ゆっくりと拡散する種の導入は、難易度が高い。
【０００４】
付加製造によって単一組成のガラスを作成する試みが行なわれてきた。シリカパウダーベッドにおいてシリカ粒子の溶解および溶融を行なうレーザー溶融法（ＳＬＭ）を用いた付加製造によって、単一組成のシリカガラスの調製が行なわれてきた。さらに、シリカを窯炉のような高温の容器で溶解し溶解したガラスのリボンをノズルを通じて積層させる付加製造方法（Ｇ３ＤＰ）によって、単一組成のガラスの調製が行なわれてきた。これらの方法では、フィラメントまたは選択的に溶解された領域が冷却の際に熱によって引き起こされた応力の影響を受けやすい状態のままになるため、たとえば、この部分の厚さにわたって望ましくない屈折率傾斜を作り出すことによって、当該部分が光学的特性を有することを防ぐことができる。加えて、選択的に溶解した領域は閉じ込められた気孔を部分間に残すため、これらの部分を結合する際に抵抗が生じる。さらに、これらの方法は、異なる組成物を厳しく制御された態様で導入するには適していない。高温でない状態で構造物を印刷し、完全に形成することが望ましい。
【０００５】
本明細書で説明される様々な実施形態では、ダイレクトインクライティング（direct ink writing（ＤＩＷ））付加製造を用いて組成傾斜をアモルファスの低密度フォーム（ＬＤＦ）へと導入する。ＬＤＦは、完全に形成されると、熱処理されて完全な構造物として透明になって、エッジ効果を低下させる。
【０００６】
また、傾斜組成のガラスを形成する現在の方法は難易度が高い。スラリーを利用した３Ｄ印刷（Ｓ−３ＤＰ）システムでは、ドーパントは、ＬＤＦがスラリーから形成されて乾燥された後に添加される。このプロセスは、ＬＤＦ内の構造的な一体性に取り組んでいる。加えて、乾燥された本体にわたる低粘性滴状のドーパントの導入によって、対象の種が径方向および軸方向に拡散し毛管力によって下方の乾燥した構造物の孔を充填する可能性が残り、導入された組成傾斜の制御が低下する可能性がある。組成傾斜も、拡散によってＬＤＦに容易に混合し得る材料（たとえば、小分子、イオン）に限られてしまう。そのため、ドーパントがＬＤＦの形成中およびＬＤＦの乾燥前に混合物の構成要素である傾斜組成のガラスを形成するプロセスを開発することが望ましい。
【発明の概要】
【発明が解決しようとする課題】
【０００７】
概要
本明細書で説明される様々な実施形態によって、（１）従来のガラス処理技術では達成することができない、特注の組成プロファイルを有する光学的または非光学的なガラスの形成と、（２）拡散方法によって容易に導入できない種の導入と、（３）拡散方法によって達成可能なものよりもはるかに大きな特注のパターンの材料特性を有するガラス光学部品の生成とが可能になる。
【課題を解決するための手段】
【０００８】
本明細書で説明されるいくつかの実施形態では、ＤＩＷ付加製造によって傾斜が導入され、ドーパントを用いた、または用いないガラス形成種の連続インライン混合が使用されて、望ましい組成変化を達成する。ＬＤＦは、完全に形成されてから乾燥させられる。ドーパント自体はイオン、分子、および／または粒子であり得、高粘性懸濁液でガラス形成種と事前に混合されてもよい。これにより、ＬＤＦ内での低温度での拡散が制限される。
【０００９】
一実施形態によると、方法は、ガラス形成材料を含むインクの印刷によって構造物を形成することと、ガラス形成材料をガラスに転化するために、形成された構造物を熱処理することとを備える。
【００１０】
他の実施形態によると、製品は、ガラス形成材料を含むインクの３次元印刷による形成物の物理的特徴を有するモノリスガラス構造物を含む。本発明の他の側面および利点は、以下の詳細な説明から明らかになり、図面と関連して、本発明の原則を例示する。
【図面の簡単な説明】
【００１１】
【図１】図１は、一実施形態に係る、特注の組成プロファイルを有するガラス成分を調製する方法のフローチャートである。
【図２】図２Ａは、一実施形態に係る、単一組成ガラス成分を調製する方法の模式図である。図２Ｂは、一実施形態に係る、複数の組成ガラス成分を調製する方法の模式図である。
【図３Ａ】図３Ａは、一実施形態に係る、ガラス形成インクを基板上に押し出し成形する画像である。
【図３Ｂ】図３Ｂは、一実施形態に係る、印刷された低密度フォームの画像である。
【図３Ｃ】図３Ｃは、一実施形態に係る、印刷された低密度フォームの熱処理に続くガラスフォ−ムの画像である。
【図４Ａ】図４Ａは、一実施形態に係る、軸方向に沿った低密度フォームの材料特性における傾斜を含む低密度フォ−ムの模式図である。
【図４Ｂ】図４Ｂは、一実施形態に係る、径方向に沿った低密度フォームの材料特性における傾斜を含む低密度フォームの模式図である。
【図５】図５Ａは、一実施形態に係る、複数成分印刷に続く、軸方向に傾斜を有する低密度フォームの画像である。図５Ｂは、一実施形態に係る、印刷された低密度フォ−ムの熱処理に続く、軸方向に傾斜を有するガラスフォームの画像である。図５Ｃは、一実施形態に係る、複数成分印刷に続く、径方向に傾斜を有する低密度フォームの画像である。図４Ｂは、一実施形態に係る、印刷された低密度フォ−ムの熱処理に続く、径方向に傾斜を有するガラスフォームの画像である。
【図６Ａ】図６Ａは、一実施形態に係る、シリカ組成物を用いて形成された、印刷された部分の画像である。
【図６Ｂ】図６Ｂは、一実施形態に係る、シリカ組成物を用いて形成された、印刷された部分の画像である。
【図６Ｃ】図６Ｃは、一実施形態に係る、シリカ組成物を用いて形成された、印刷された部分の画像である。
【図６Ｄ】図６Ｄは、一実施形態に係る、シリカ−チタニア組成物を用いて形成された、印刷部分の画像である。
【図６Ｅ】図６Ｅは、一実施形態に係る、シリカ−チタニア組成物を用いて形成された、印刷部分の画像である。
【図７Ａ】図７Ａは、一実施形態に従って形成されたガラスのチタニア濃度に対して、屈折率プロファイルをプロットした図である。
【図７Ｂ】図７Ｂは、一実施形態に係る、異なるチタニア濃度で形成された、結果として生じるガラス構造物の画像である。
【図８】図８は、一実施形態に係る、圧密構造の形成物の熱処理プロファイルのプロットを示す図であり、各ステップの画像をプロファイルプロットの差し込み図として含む図である。
【図９】図９Ａは、一実施形態に係る、ダイレクトインクライティングによって調製された傾斜屈折率シリカ−チタニアガラスレンズの画像である。図９Ｂは、図９Ａのガラスレンズの表面修正インターフェログラムである。図９Ｃは、図９Ａのレンズから３００μｍ焦点の画像である。
【図１０】図１０Ａは、一実施形態に係る、金ドープされたシリカガラスから構成される複合ガラスの画像である。図１０Ｂは、吸光度を図１０Ａの複合ガラスの光の波長の関数としてプロットした図である。図１０Ｃは、図１０Ａの複合ガラスのガラス表面に沿った位置に対して、５２５ｎｍの吸光度をプロットした図である。
【発明を実施するための形態】
【００１２】
詳細な説明
以下の説明は、本発明の一般的な原理を示す目的でなされており、本明細書で特許請求されている本発明の概念を制限することを意図するものではない。さらに、本明細書に記載の特定の特徴は、それぞれの使用可能な組合せおよび並べ替えにおいて他の記載された特徴と併せて使用することができる。
【００１３】
本明細書において他に特に定義しない限り、すべての用語は、本明細書から示唆される意味ならびに当業者によって理解される、および／または、辞書、論文などに定義される意味を含めた、それらの最も広い可能な解釈が与えられるべきである。
【００１４】
本明細書および添付の特許請求の範囲で使用されているような、単数形「ａ」、「ａｎ」および「ｔｈｅ」には、特に指定のない限り複数の指示対象が含まれることもまた留意されたい。
【００１５】
以下の説明では、特注の組成プロファイルを有する光学ガラス成分および非光学ガラス成分を調製する好ましい実施形態、ならびに／または、関連するシステムおよび方法の好ましい実施形態がいくつか開示される。
【００１６】
一般的な一実施形態では、方法は、ガラス形成材料を含むインクの印刷によって構造物を形成することと、ガラス形成材料をガラスに転化するために、形成された構造物を熱処理することとを備える。
【００１７】
他の一般的な実施形態では、製品は、ガラス形成材料を含むインクの３次元印刷による形成物の物理的特徴を有するモノリスガラス構造物を含む。
【００１８】
説明で使用される頭字語のリストを以下に示す。
３Ｄ        ３次元
ＤＩＷ      ダイレクトインクライティング
ＦＤＭ      熱溶解積層法
ＩＲ        赤外線
Ｇ３ＤＰ    ガラス３次元印刷
ＧＲＩＮ    屈折率ガラス
ＬＤＦ      低密度フォーム
Ｓｉ        シリコン
Ｓ−３ＤＰ  スラリーを利用した３次元印刷
ＳＬＭ      選択的レーザー溶解法
Ｔｉ        チタン
ＵＶ        紫外線
本明細書で説明される様々な実施形態では、１次元、２次元、または３次元の特注の材料組成プロファイルを有する能動または受動光学または非光学ガラス成分および／またはガラスセンサを製造するための方法が提供される。本明細書で説明される様々な実施形態によって、組成変化を有するまたは有さない様々な無機ガラスの３次元（３Ｄ）印刷が可能になる。ガラス組成および処理条件によっては、ガラスは人間の目に透明または不透明に映ることがある。しかしながら、「光学ガラス」という用語はスペクトルの可視部分において有用なガラスのみを指すのではなく、ＵＶ、可視、近赤外、中赤外、遠赤外にも拡張され得る。
【００１９】
図１は、一実施形態に係る特注の組成プロファイルを有する光学ガラス成分を調製するための方法１００を示す図である。オプションとして、本明細書で説明される他の図に示されているような装置に対して本方法１００を実施することも可能である。しかしながら、言うまでもなく、この方法１００および本明細書で提示される他の方法を使用して、本明細書で列挙される例示的な実施形態に関連するであろう、または関連しないであろう広範囲の装置および／または目的のために構造物を形成可能である。さらに、本明細書で提示される方法は他の望ましい環境で実施可能である。さらに、様々な実施形態によると、多かれ少なかれ図１に示すものとは異なる動作を方法１００に含めることが可能である。前述の特徴のうちのいずれかを様々な方法に従って説明された実施形態のいずれかにおいて使用可能であることにも留意されたい。
【００２０】
図１に示す一実施形態では、方法１００は、インクの印刷によって構造物を形成することを含む動作１０２で始まる。様々な実施形態によると、インクの印刷は、インク混合能力を有しうる以下の付加製造手法のうちの一つを含み得る。それらの製造技術は、ダイレクトインクライティング（ＤＩＷ）、３Ｄシステムにおけるステレオリソグラフィ、投影マイクロステレオリソグラフィ、熱溶解積層法、電気泳動法、ポリジェット（ＰｏｌｙＪｅｔ）処理、直接積層、インクジェット印刷、インクジェットパウダーベッド印刷、エアロゾルジェット印刷などである。これらのプロセスの組合わせも考えられる。
【００２１】
様々な実施形態によると、方法１００は、フィラメント、フィルム、および／または３Ｄモノリス構造またはスパニング（spanning）フリーフォームを作成するために使用可能である。
【００２２】
一実施形態によると、インクはガラス形成材料を含む。他の実施形態によると、ガラス形成材料は粒子の調製された分散液を含み、粒子のサイズはナノメートルからミクロンに及ぶ。いくつかの手法では、粒子は単分散され得る。他の手法では、粒子は多分散され得る。他の手法では、粒子は凝集され得る。
【００２３】
他の実施形態では、ガラス形成材料は無機粒子の単一組成物、たとえば、ヒュームドシリカ、コロイドシリカ、ＬＵＤＯＸコロイドシリカ分散液、チタニア粒子、ジルコニア粒子、アルミナ粒子、金属カルコゲナイド粒子（たとえば、ＣｄＳ、ＣｄＳｅ、ＺｎＳ、ＰｂＳ）などであるが、これらに限定されるわけではない。さらに他の実施形態では、ガラス形成材料は無機物含有粒子の単一組成物でもよい。
【００２４】
一実施形態では、ガラス形成材料は複数の混合組成粒子でもよく、たとえば、二成分シリカ−チタニア粒子、シリカ−酸化ゲルマニウム粒子であるが、これらに限定されるわけではなく、および／または、無機または有機化学修飾表面（すなわち、チタニア修飾シリカ粒子、シリカ修飾チタニア粒子、３−アミノプロピルトリエトキシシラン修飾シリカ粒子）を有する粒子でもよい。
【００２５】
いくつかの実施形態では、ガラス形成材料は異なる組成の粒子の混合物であり得、たとえば、融解されると共にシリカ−チタニアガラスを形成する、シリカ粒子とチタニア粒子の混合物でもよいが、これに限定されるわけではない。
【００２６】
一実施形態によると、ガラス形成材料は粒子の形状でない場合もある、ガラス形成材料の単一組成物でもよい。いくつかの実施形態では、ドーパントはポリマーに直接混合されてもよく、たとえば、シリカ、シリカ−チタニア含有ポリマー、シリカ−酸化ゲルマニウムポリマー、シリカ−酸化アルミニウムポリマー、シリカ−三酸化ホウ素ポリマーなどでもよいが、これらに限定されるわけではない。
【００２７】
いくつかの実施形態によると、インクのガラス形成材料は、小金属含有有機前駆物質から調製される大分子および／またはポリマー（線形または分岐した）を含み得る。ポリマーの例としては、ポリ（ジメチルシロキサン）、シリコーン、ジエトキシシロキサン−エチルチタネートコポリマー、多面体オリゴマ−シルセスキオキサンポリマーおよびコポリマーが挙げられる。大分子の例としては、ポリオキソメタレートクラスター、オキソアルコキソメタレートクラスターが挙げられる。特殊な機能を果たすように製造されたＳｉ／Ｔｉ含有ポリマーは、有機シリケートと有機チタン酸塩との、たとえば、テトラエチルオルト珪酸エステルとチタンイソプロポキシドとの酸触媒加水分解によって合成可能であり、必要であれば、付加的なエステル交換ステップを有する。このプロセスに対する変更は、金属−酸素以外の結合を有する有機金属化学物、たとえば（３−アミノプロピル）トリエトキシシランの利用、高分子溶液、たとえば、ＮａＦ、Ｃｕ（ＮＯ３）２、Ｌｉ２ＣＯ３への塩の直接添加によるドーピング、酸触媒加水分解中のポリマーチェーンへの金属種の含有によるドーピング、主要な（たとえば、シリコン（Ｓｉ））および副次的な（たとえばチタン（Ｔｉ））ガラス成分の、リニア重合可能な代替物、たとえば、Ｇｅ、Ｚｒ、Ｖ、Ｆｅとの置換を含む。
【００２８】
いくつかの実施形態によると、インクのガラス形成材料は小金属含有有機前駆物質および／または無機前駆物質、たとえば、金属アルコキシド、シロキサン、ケイ酸塩、リン酸塩、カルコゲナイド、金属−水酸化物、金属塩などを含み得る。例としては、シリコンアルコキシド、ホウ素アルコキシド、チタンアルコキシド、ゲルマニウムアルコキシドを含み得る。いくつかの手法では、インクのガラス形成材料は、チタンイソプロポキシド、チタンジイソプロポキシドビス（アセチルアセトネート）、テトラエチルオルト珪酸エステル、塩化亜鉛、塩化チタンを含み得る。
【００２９】
一実施形態では、ガラス形成材料を溶媒に懸濁可能である。ガラス形成材料が極性および／または親水性ガラス形成材料である一実施形態では、溶媒は、極性非プロトン性の溶媒であることが好ましい。ある手法では、溶媒は炭酸プロピレン、ジメチルエーテル（たとえば、テトラ（エチレングリコール）ジメチルエーテル）、および／またはジメチルホルムアミドの純粋成分または混合物であり得る。他の手法では、溶媒は極性プロトン性溶媒、たとえば、アルコールおよび／または水であり得る。ガラス形成材料が疎水性である一実施形態では、溶媒は無極性溶媒、たとえばキシレン、アルカンであり得るが、これらに限定されるわけではない。
【００３０】
一実施形態によると、インクは、ガラス形成材料と熱処理されたガラス構造物の特性を変更する少なくとも１つの第２の成分とを組合せたものであり得る。いくつかの実施形態では、第２の成分はドーパントを変更する特性であり得る。他の実施形態では、２つ以上の材料特性が第２の成分の添加による影響を受け得る。様々な実施形態では、第２の成分は、光学特性、機械特性、磁気特性、熱的特性、電気特性、化学特性などのうちの１つ以上の特性について、結果として生じる構造物の材料特性（たとえば、特徴）に影響を及ぼし得る。
【００３１】
１つの手法では、第２の成分はイオン状であり得る。他の手法では、第２の成分は分子であり得る。さらに他の手法では、第２の成分は粒子であり得る。
【００３２】
いくつかの実施形態では、インクは、熱処理されたガラス構造物の特性を変更し得る１つ以上の効果的な量の第２の成分を含み得る。効果的な量の第２の成分とは、熱処理されたガラス構造物の特性を変更させる量であり、本明細書の説明を読んで当業者に明らかになるように、本明細書の教示に従い添加物の濃度を変更する必要以上の実験を行なうことなく容易に決定可能である。
【００３３】
一実施形態において、結果として生じる構造物の色は、様々な大きさの金属ナノ粒子（金、銀）、硫黄、金属硫黄物（カドミウム硫黄物）、金属塩化物（塩化金）、金属酸化物（酸化銅、酸化鉄）からなる群より選択される１つ以上の第２の成分の添加による影響を受け得る。
【００３４】
一実施形態では、結果として生じる構造物の吸光率（線形または非線形）は、酸化セリウム、鉄、銅、クロム、銀、および金からなる群より選択される１つ以上の第２の成分の添加による影響を受け得る。
【００３５】
一実施形態では、結果として生じる構造物の屈折率は、チタン、ジルコニウム、アルミニウム、鉛、トリウム、バリウムからなる群より選択される１つ以上の第２の成分の添加による影響を受け得る。
【００３６】
一実施形態では、結果として生じる構造物の分散性は、バリウムおよびトリウムからなる群より選択される１つ以上の第２の成分の添加による影響を受け得る。
【００３７】
一実施形態では、結果として生じる構造物の減衰性／光学密度は、アルカリ金属およびアルカリ土類金属からなる群より選択される１つ以上の第２の成分の添加による影響を受け得る。
【００３８】
一実施形態では、結果として生じる構造物の感光性は、銀、セリウム、フッ素からなる群より選択される１つ以上の第２の成分の添加による影響を受け得る。
【００３９】
一実施形態では、結果として生じる構造物の導電率は、アルカリ金属イオン、フッ素、カーボンナノチューブからなる群より選択される１つ以上の第２の成分の添加による影響を受け得る。
【００４０】
一実施形態では、結果として生じる構造物の、第２の成分で形成される結晶相によって付与される光の分極および伝搬方向に依存する屈折率を有するような複屈折は、シリコンおよび酸素と組合わせて、チタン、ジルコニウム、亜鉛、ニオブ、ストロンチウム、リチウムからなる群より選択される１つ以上の第２の成分の添加による影響を受け得る。
【００４１】
一実施形態では、結果として生じる構造物の熱伝導率は、カーボンナノチューブ、金属からなる群より選択される１つ以上の第２の成分の添加による影響を受け得る。
【００４２】
一実施形態では、結果として生じる構造物の熱放射率は、酸化スズ、鉄からなる群より選択される１つ以上の第２の成分の添加による影響を受け得る。
【００４３】
一実施形態では、結果として生じる構造物の熱膨張率は、酸化ホウ素、酸化チタンからなる群より選択される１つ以上の第２の成分の添加による影響を受け得る。
【００４４】
一実施形態では、結果として生じる構造物のガラス転移点は、第２の成分としての炭酸ナトリウムの添加による影響を受け得る。
【００４５】
一実施形態では、結果として生じる構造物の融点は、ナトリウム、アルミニウム、鉛からなる群より選択される１つ以上の第２の成分の添加による影響を受け得る。
【００４６】
一実施形態では、結果として生じる構造物の利得係数は、希土類イオン（たとえば、ネオジム、エルビウム、イッテルビウム）、遷移金属イオン（たとえば、クロム）からなる群より選択される１つ以上の第２の成分の添加による影響を受け得る。
【００４７】
一実施形態では、結果として生じる構造物の光電子放出は、第２の成分の添加による影響を受け得る。他の実施形態では、結果として生じる構造物のルミネセンスは、第２の成分の添加による影響を受け得る。さらに他の実施形態では、結果として生じる構造物の蛍光発光は、第２の成分の添加による影響を受け得る。
【００４８】
一実施形態では、結果として生じる構造物の化学反応性は、アルカリ金属、アルカリ土類金属、銀からなる群より選択される１つ以上の第２の成分の添加による影響を受け得る。
【００４９】
一実施形態では、結果として生じる構造物の密度は、チタン、ジルコニウム、アルミニウム、鉛、トリウム、バリウムからなる群より選択される１つ以上の第２の成分の添加による影響を受け得る。
【００５０】
一実施形態では、インクの第２の成分の濃度は、印刷された構造物の組成傾斜を生成するための印刷中に変化し得る。いくつかの手法では、インクの第２の成分は最終的に熱処理された構造物において組成傾斜を生成し得る。
【００５１】
いくつかの実施形態では、インクの第２の成分の濃度は、いかなる軸に対しても対称にはならない組成変化（たとえば、傾斜、パターンなど）を作り出すことがあり、たとえば、パターンは構造物の周囲で径方向に変化し得る（完成した３Ｄ構造物として形成され得る）が、これらに限定されるわけではない。
【００５２】
いくつかの実施形態では、インクは特定の機能を行ない得る、効果的な量の１つ以上の付加的な添加物を含み得る。たとえば、添加物は、分散、相安定性、および／またはネットワーク強度を向上させ、ｐＨの制御および／または変更を行ない、レオロジーを修正し、乾燥中の割れの形成を減少させ、焼結を促進し得るが、これらに限定されるわけではない。添加物の効果的な量は、所望の機能または結果をもたらす量であり、本明細書を読んで当業者に明らかなように、本明細書の教示に従い添加物の濃度を変更する必要以上の実験を行なうことなく、容易に決定可能である。
【００５３】
一実施形態では、分散性を高めるために、インクは、界面活性剤（たとえば、2−[2−(2−メトキシエトキシ）エトキシ]酢酸（ＭＥＥＡＡ））、高分子電解質（たとえば、ポリアクリル酸）、無機酸（たとえば、クエン酸、アスコルビン酸）など１つ以上の添加物を含み得る。
【００５４】
一実施形態では、インクは相安定性を増大させる（すなわち、結晶相分離の場合もあればそうでない場合もある、相／組成分離を防ぐ）ために、添加物（たとえば、三酸化二ホウ素（Ｂ２Ｏ３））を含み得る。他の例としては、アルカリケイ酸塩のための相安定剤として作用し得るＺｎＯが挙げられる。
【００５５】
一実施形態では、インクは結晶化を抑制するために添加物（たとえば、三酸化二ホウ素Ｂ２Ｏ３）を含み得る。他の結晶化抑制剤は、Ａｌ２Ｏ３およびＧａ２Ｏ３である。
【００５６】
一実施形態では、インクはネットワークを強化するために添加物（たとえば、ポリジメチルシロキサン）を含み得る。
【００５７】
一実施形態では、ｐＨを制御するために、インクは、有機酸、無機酸、塩基（たとえば、酢酸、ＨＣｌ、ＫＯＨ、ＮＨ４ＯＨ）の添加物のうちの１つ以上を含み得る。
【００５８】
一実施形態では、レオロジーを改変するために、インクは、ポリマー（たとえば、セルロース、ポリエチレングリコール、ポリビニルアルコール）、表面活性剤（たとえば、ＭＥＥＡＡ、ドデシル硫酸ナトリウム、グリセロール、エチレングリコール）、金属アルコキシド（たとえば、チタンジイソプロポキシドビス（アセチルアセトネート））の添加物のうちの１つ以上を含み得る。
【００５９】
一実施形態では、インクは、乾燥中の割れに対する耐性の増強または割れを抑制する乾燥助剤として、ポリマー（たとえば、ポリエチレングリコール、ポリアクリレート）、架橋性モノマーまたはポリマ−および架橋性試薬（たとえば、ポリエチレングリコールジアクリレート（ＰＥＧＤＡ））の添加物のうちの１つ以上を含み得る。
【００６０】
一実施形態では、インクは焼結助剤として添加物を含み得る。焼結助剤は、焼結／高密度化プロセスを向上させる。ガラスの場合、焼結助剤はガラスに焼結される材料の粘性よりも粘性が低くなり得る。たとえば、三酸化二ホウ素（Ｂ２Ｏ３）が焼結助剤として含有され得る。
【００６１】
様々な実施形態では、ガラス形成インク（すなわち、ガラス形成材料）の配合物は、印刷適性（３Ｄ印刷の方法による）、割れに対する耐性、および透明になるまでの焼結という要素の組合せのために最適化される。いくつかの手法では、ガラス形成インクの配合物の容積負荷が最適化される。いくつかの手法では、ガラス形成材料の組成傾斜の特徴が最適化され得る。
【００６２】
一実施形態によると、ガラス形成材料の配合物は、全容積の約５ｖｏｌ％〜約５０ｖｏｌ％の範囲のガラス形成無機種、約３０ｖｏｌ％〜約９５ｖｏｌ％の範囲の溶媒、０ｗｔ％〜約２０ｗｔ％の範囲の第２の成分（すなわち、ドーパント）、および０ｗｔ％〜約１０ｗｔ％の添加物を含み得る。
【００６３】
インクの調合例１
５−１５ｖｏｌ％    ヒュームドシリカ（カボシルＥＨ−５またはカボシルＯＸ−５０）
３０−９５ｖｏｌ％  テトラエチレングリコールジメチルエーテル
０−２０ｗｔ％    チタンジイソプロポキシドビス（アセチルアセトネート）
０−６ｗｔ％      エチレングリコール
０−２ｗｔ％      ポリ（ジメチルシロキサン）
インクの調合例２
７５−９５ｖｏｌ％    シリカ−チタニア含有ポリマー
１０−２５ｖｏｌ％    テトラエチレングリコ−ルジメチルエーテル
０−１０ｖｏｌ％      前加水分解のためのＨ２Ｏ
インクの調合例３
５−２０ｖｏｌ％      ２５−ｎｍチタニア被覆シリカ粒子
２５−４５ｖｏｌ％    プロピレンカーボネート
２５−４５ｖｏｌ％    テトラエチレングリコ−ルジメチルエーテル
０−５ｗｔ％          ＭＥＥＡＡ
一実施形態によると、インクの第２の成分の濃度は、構造物の組成傾斜を形成するために、印刷中に最終的な熱処理構造物に変化し得る。
【００６４】
一実施形態では、インクの温度は印刷中は約２００℃より低くてもよい。
一実施形態では、方法１００は、犠牲材料を除去するために、形成された構造物を乾燥させることを備え、この乾燥は、形成された構造物の熱処理の前に行なわれる。完全に形成された構造物を一回のプロセスで乾燥することが理想的である。
【００６５】
図１に示す一実施形態によると、方法１００は、ガラス形成材料をガラスに転化するために、形成された構造物を熱処理することを含む動作１０４を備える。
【００６６】
一実施形態では、方法は、熱処理されたガラス構造物をさらに処理することを備える。ある手法では、方法は、熱処理されたガラス構造物を研削することを備える。他の手法では、方法は、熱処理されたガラス構造物を研磨することを備える。さらに他の手法では、方法は、熱処理されたガラス構造物の研削および研磨を行なうことを備える。
【００６７】
一実施形態では、熱処理されたガラス構造物は、ファイバ形状であり得る。
他の実施形態では、熱処理されたガラス構造物は、シート形状であり得る。
【００６８】
一実施形態では、熱処理されたガラス構造物は、３次元モノリス形状であり得る。
他の実施形態では、熱処理されたガラス構造物は、部品、工具など、基板上の被膜形状であり得る。
【００６９】
図２Ａ〜図２Ｂは、一実施形態に係る特注の組成プロファイルを有する光学ガラス成分を調製するための方法２００および２５０を示す図である。オプションとして、本方法２００および２５０は、他の図面を参照して説明されるような、本明細書で列記された他の実施形態の特徴と関連して実施可能である。しかしながら、言うまでもなく、このような方法２００および２５０ならびに本明細書で提示された他の方法を、本明細書で列記された例示的な実施形態において詳細に説明されている、または説明されていない様々な用途および／または並べ替えにおいて使用可能である。さらに、本明細書で提示される方法２００および２５０を、任意の所望の環境で使用可能である。
【００７０】
単成分シリカガラスを調製する方法２００の例示的な実施形態について、図２Ａで説明する。一実施形態によると、インクを印刷する方法は、ステップ２２２および２２４に示すＤＩＷ印刷を含む。ＤＩＷは、粘弾性材料の押出成形を利用した３Ｄ印刷プロセスである。気圧または正の変位によって、インク２０２は小さなノズル２０８を通って押される。いくつかの手法では、ノズル２０８はコンピュータによって制御され、３自由度（ｘ、ｙ、ｚ）を有している。他の手法では、ノズル２０８は、印刷用に６つの軸を有するように拡張し得る。ノズル２０８を、制御された分布パターンでインクを押し出すように位置決め可能である。
【００７１】
ステップ２２２および２２４で、ＤＩＷにより、ガラス形成種を含有する、流体力学的に調整されたガラス形成ＤＩＷインク２０２を規定された形状寸法に積層して、弱く結合した、ほぼネット形状の、多孔性アモルファス低密度フォーム（ＬＤＦ）２１４を形成する。いくつかの手法では、押し出されたフィラメント２１２をＬＤＦ２１４に急速に凝固させる。いくつかの手法では、ＬＤＦ２１４は、素地、ガラス形成種などと呼ばれる場合がある。ガラス形成種は、前駆物質および／またはコロイド／粒子として導入可能である。いくつかの手法では、ガラス形成ＤＩＷインク２０２はコロイドシリカインクであり得る。
【００７２】
一実施形態によると、ガラス形成ＤＩＷインクの配合物は、印刷適性、乾燥／焼出し、および焼結のために最適化される。ガラス形成ＤＩＷインクの配合物は、剪断減粘性の観点からの印刷適性、流動能力（安定した流動）、形状保持能力（保形）、低凝集、長い印刷時間、安定したポットライフ（安定性）などについて最適化可能である。ガラス形成ＤＩＷインクの配合物は、取り扱い上の耐性、割れに対する耐性、低／均一収縮度、有機化合物の除去に適した多孔性などの観点から、乾燥について最適化可能である。ガラス形成ＤＩＷインクの配合物は、割れに対する耐性、低／均一収縮度、緻密化／透明化能力、相分離する傾向が低いという観点から、焼結について最適化可能である。
【００７３】
一実施形態によると、ステップ２２２は、ガラス形成ＤＩＷインク２０２をノズル２０８を介して押し出して、フィラメント２１２を基板２１０に単層で積層することを含む。
【００７４】
方法２００のステップ２２４は、ガラス形成ＤＩＷインク２０２の層の上に層を形成してＬＤＦ２１４を形成することを含む。図３Ａは、基板上に押し出されたコロイドシリカインクの画像である。
【００７５】
ＬＤＦ２１４を複数のステップで処理して、ＬＤＦ２１４を熱処理されたガラスフォーム２１６に転化してもよい。
【００７６】
必要に応じて、乾燥の前または後のいずれかに、ＬＤＦ２１４を付加的に処理してその部分の組成をさらに変えてもよい。いくつかの手法では、付加的な処理は、拡散、浸出、エッチングなどを含み得る。他の手法では、付加的な処理は、印刷されたフォームの特徴を変更するために光、音、振動を用いること、またはそれらを組合せることを含み得る。さらに他の手法では、熱処理によってＬＤＦの気孔を閉じる前の化学処理によって、結果として生じるガラスフォームの光学品質を定義し得る。
【００７７】
ステップ２２６において、ＬＤＦの乾燥、焼成（すなわち、高温での残りの溶媒／有機物の除去）などを行い得る。乾燥中に、溶剤／溶媒相を除去し得る。ＬＤＦ２１４を、ＬＤＦ２１４が印刷された基板２１０から離し得る。いくつかの手法では、乾燥ステップ２２６は、溶媒の沸点より低い温度で数時間から数週間放置することを含み得る。
【００７８】
いくつかの実施形態では、処理ステップ２２６は、残りのおよび／または吸着された水／溶媒相ならびに有機物を除去する低温処理ステップ（すなわち、バーンアウト）を含み得る。いくつかの手法では、バーンアウトステップは、２５０〜６００℃で０．５〜２４時間放置することを含み得る。
【００７９】
いくつかの実施形態では、処理ステップ２２６は、表面を化学的に転化させる（たとえば、自由表面ヒドロキシルから無水シロキサンへ転化する）ために代替的なガス雰囲気下でＬＤＦ２１４を加熱することを含み得る。いくつかの手法では、処理ステップ２２６は、酸化性ガス雰囲気（たとえば、Ｏ２ガス）下でのＬＤＦ２１４の加熱を含み得る。他の手法では、処理ステップ２２６は、還元性ガス雰囲気（たとえば、Ｈ２ガス）下でのＬＤＦ２１４の加熱を含み得る。さらに他の手法では、処理ステップ２２６は、非反応性ガス雰囲気（たとえば、Ａｒ、Ｈｅ）下でのＬＤＦ２１４の加熱を含み得る。さらに他の手法では、処理ステップ２２６は、反応性ガス雰囲気（たとえば、Ｎ２、Ｃｌ２）下でのＬＤＦ２１４の加熱を含み得る。さらに他の手法では、処理ステップ２２６は、真空状態でのＬＤＦ２１４の加熱を含み得る。
【００８０】
いくつかの実施形態では、処理ステップ２２６は、一軸圧力または均衡圧力を用いてＬＤＦ２１４の部分を圧縮して（すなわち、気孔を減少させて）圧縮フォームを得ることを含み得る。いくつかの手法では、処理ステップ２２６は、真空状態でＬＤＦ２１４の部分を圧縮する（すなわち、気孔を減少させる）ことを含み得る。
【００８１】
図３Ｂは、乾燥させたＬＤＦの画像である。
一実施形態によると、方法は、図２Ａのステップ２２８に示すように、乾燥させたＬＤＦ２１４を熱処理して残りの気孔を閉じ、圧密された透明のガラス部分を形成することを含む。いくつかの手法では、ＬＤＦの密集フォームを熱処理し得る。
【００８２】
熱処理ステップ２２８は、高温でＬＤＦ２１４（すなわち、無機ガラス形成種）を完全に固体ガラス圧密フォーム２１６に高密度化させる焼結を含み得る。いくつかの手法では、ＬＤＦの焼結は、５００〜１６００℃で数分〜数時間放置することを含み得る。焼結温度は、ＬＤＦの材料組成、初期の無機配合および気孔によって決まる。いくつかの手法では、ＬＤＦの焼結は、印加された圧力の同時使用を含み得る。いくつかの手法では、熱処理ステップ２２８は、異なる大気条件下で行なわれ得る。他の手法では、熱処理ステップ２２８は、真空状態で行なわれ得る。
【００８３】
いくつかの実施形態では、熱処理されたガラスフォーム２１６は、モノリスガラス構造物であり得る。図３Ｃは、図３Ｂに示すＬＤＦの熱処理後のモノリスガラス構造物を示す画像である。いくつかの実施形態では、結果として生じるガラス圧密フォーム２１６は、ＤＩＷ印刷（ステップ２２２、２２４）の間に与えられたであろうインク２０２の特徴を維持可能である。
【００８４】
一実施形態では、ガラス圧密フォーム２１６は、ガラスフォーム２１６の１つの表面に沿ったスパイラル形状、アーチ状および／または直線状の稜線を含むＬＤＦ２１４の物理的特徴を有し得る。
【００８５】
一実施形態では、後処理ステップ２３０で、ガラスフォーム２６１は、たとえば、研削および／または研磨などの技術によって最終的に研磨された光学部品フォーム２１８の望ましい模様および／または表面仕上げを得るために後処理され得る。一実施形態では、研磨された光学部品２１８は、３Ｄ印刷および熱処理によって研磨された形成物であり、ＬＤＦ２１４の特性が維持され、研磨によって除去されることはない。一実施形態では、研磨された光学部品２１８は、研磨されたモノリスガラス構造物である。
【００８６】
いくつかの手法では、ガラスフォーム２１６はボルトガラスとして処理可能であり、そのため、従来より周知の技術による印刷処理のどのような形跡も除去可能である。他の手法では、ガラスフォーム２１６は後処理の後でさえ、本明細書で説明された印刷プロセスによってのみ達成可能な特徴を保持する。
【００８７】
一実施形態によると、ガラス製品における傾斜および／または分布パターンを形成する方法２５０の模式図が図２Ｂに示されている。他の実施形態では、方法は、いかなる軸に対しても対称でないような組成変化（たとえば、傾斜、パターンなど）を形成し得、たとえば、パターンは構造物の周囲で径方向に変化し得る（たとえば、パターンは完全な３Ｄ構造物として形成され得る）が、これに限定されるわけではない。
【００８８】
一手法では、方法によって、屈折率分布形（ＧＲＩＮ）ガラスが形成され得る。ＧＲＩＮガラスの印刷は、ＬＤＦの形成物の特徴が空間充填、高縦横比、およびスパニングで示されるような好ましい弾性率／粘性につながる、気孔を含まないモノリスの印刷を含む。加えて、この方法は、傾斜を形成するために求められる２種類のＤＩＷインクのレオロジーを一致させることを含み得る。いくつかの実施形態では、フィラメントの基板上への押し出し前に混合することによって、たとえば、２、３、４種類のインクを混合し得る。
【００８９】
一実施形態によると、ＤＩＷ印刷中にステップ２３２、２３４の間に、フィラメント組成物２１３は、所望の場所においてＬＤＦ２１４内に望ましい組成変化を導入するために別々の流れの流量を調節することによって、印刷中に調整可能である。
【００９０】
いくつかの手法では、異なるインク２０３、２０４を別々に導入してＬＤＦ２１５を作成し得る。図４Ａの側面図に模式的に示すように、ある手法では、３Ｄ印刷による形成物の物理的特徴を有するモノリスガラス構造物４００（図２ＢのＬＤＦ２１５）は、モノリスガラス構造物４００の軸方向に沿ってモノリスガラス構造物４００の耐火指数の傾斜を含み得る。軸４０８方向は、積層物の平面４１０に垂直である。
【００９１】
再び図２Ｂを参照すると、ガラス構造物は、第１のガラス形成インク２０３が第２のガラス形成インク２０４の押し出しに続いて押し出され得るＬＤＦ（図２Ｂでは、ＬＤＦ２１５）として形成される。図４Ａに示す結果として生じるガラス構造物４００は、それぞれ第１のガラス形成インク２０３および第２のガラス形成インク２０４から形成される第１のガラス４０３および第２のガラス４０４を有する。
【００９２】
さらに、図４Ａの結果として生じるガラス構造物４００は、ガラス形成材料から形成される第１のガラス４０３と、当該ガラス形成材料の組成とは異なる組成を有する第２のガラス形成材料から形成される第２のガラス４０４との間に界面４０６を含み得る。いくつかの手法では、第２のガラス形成材料は界面を横切って第１のガラス形成材料に移動できないため、第１のガラス４０３が第２のガラス４０４に混合されることはなく、その逆の場合も同様である。
【００９３】
一実施形態では、界面４０６は実質的にモノリスガラス構造物４００の積層物の平面４１０に沿って向けられ得るため、モノリスガラス構造物が、界面に直接隣接して異なる組成を有する二つの部分、すなわち、第１のガラス４０３および第２のガラス４０４に分けられる。
【００９４】
図５Ａ〜図５Ｄに示すように、２種類の異なるインク、すなわち、シリカおよび２０ｎｍ金ナノ粒子を有するシリカを用いて、最終的な熱処理された構造物の材料特性を変化させた。図５Ａおよび図５Ｂは、最終的な熱処理された構造物の吸光における軸方向段差の形成を示す図である。図５Ａに示すように、ＬＤＦには、ＬＤＦの一部分（図５ＡにおけるＬＤＦの底部）を形成するために第１のインクシリカが使用された配座変化が形成され、その後インクは、第２のインク、すなわち、シリカ／金ナノ粒子インク（図５ＡのＬＤＦの上部）に切り替えられた。その後、熱処理における焼結によってＬＤＦはガラスに圧密される（図２Ｂのステップ２３８）。軸方向に沿って吸光度に傾斜を有する、結果として生じるモノリスガラス構造物が図５Ｂに示されており、ガラスのシリカ／金ナノ粒子部分は図５Ｂでは上部である。
【００９５】
一実施形態では、モノリスガラス構造物２１７の物理的特徴は、第１のガラス形成材料と第２のガラス形成材料との間の界面が均一になるような２つ以上のガラス形成材料を含む傾斜である。図５Ａに示すように、上部のガラス形成材料（シリカ／金ナノ粒子）と下部の材料（シリカ）との間に界面が存在する。さらに、第１のガラス形成材料（シリカ）の第２のガラス形成材料（シリカ／金ナノ粒子）への移動はなく、反対に、第２のガラス形成材料（シリカ／金ナノ粒子）から第１のガラス形成材料（シリカ）への移動もない。
【００９６】
光学ガラスを３Ｄ印刷する従来技術の方法では、本明細書で説明する実施形態を実現することはできなかった。なぜなら、従来技術の方法では、３Ｄ印刷中に熱傾斜を制御することが困難であり、フィラメント間に均一でない界面が発生し、および／または、素地もしくはＬＤＦ内に複数の材料を含有させる能力に欠けているからである。
【００９７】
他の手法では、ノズル２０８の先端付近の混合パドル２０６を用いた積極的な混合によって異なるインク２０３、２０４からのインクの流れを調和させて混合することによって、滑らかな組成変化が形成される。図４Ｂの上面図に模式的に示すように、ある手法では、３Ｄ印刷による形成物の物理的特徴を有するモノリスガラス構造物４２０（図２ＢのＬＤＦ２１５）は、屈折率の傾斜、またはモノリスガラス構造物４２０の径方向に沿った吸光度などの別の材料特性を備え得る。径４１２方向は、任意の方向における積層物の平面４１０に沿っている。図２Ｂを再び参照すると、ガラス構造物は、図２Ｂの２種類のインク２０３、２０４が調和して調合されたインクの流れである屈折率の径方向段差におけるＬＤＦ（図２ＢのＬＤＦ２１５）として形成される。図４Ｂの結果として生じるガラス構造物４２０は、それぞれ第１のガラス形成材料２０３および第２のガラス形成材料２０４から形成される第１のガラス４１４および第２のガラス４１３を有する。
【００９８】
さらに、図４Ｂの結果として生じるガラス構造物４２０は、ガラス形成材料で形成される第１のガラス４１４と当該ガラス形成材料の組成とは異なる組成を有する第２のガラス形成材料から形成される第２のガラス４１３との間に界面４１６を備える。いくつかの手法では、第２のガラス形成材料は界面を横切って第１のガラス形成材料に移動できないため、第１のガラス４０３が第２のガラス４０４に混合されることはなく、その逆の場合も同様である。
【００９９】
一実施形態では、界面４１６は実質的にモノリスガラス構造物４２０の積層物の平面４１０に対して垂直に向けることが可能であり、そのため、モノリスガラス構造物４２０は界面４１６に直接隣接して異なる組成を有する２つの部分、すなわち、第１のガラス４１３と第２のガラス４１４とに分けられる。
【０１００】
一実施形態によると、２種類の異なるインクを使用して、最終的な熱処理された構造物の吸光度の径方向段差の材料特性をもたらすＬＤＦに配座変化を印刷可能である。図５Ｃ〜図５Ｄに示すように、シリカの第１のインクとシリカ／金ナノ粒子の第２のインクとを使用して、２種類のインクが調和して調合されたインクの流れである吸光度の径方向段差を印刷可能である。図５Ｃは、ＬＤＦの中心にシリカ／金ナノ粒子インクおよび、ＬＤＦの外側部分にシリカインクを有するＬＤＦフォームを示す図である。径方向に沿って吸光度に傾斜を有する、結果として生じるモノリスガラス構造物を図５Ｄに示す。
【０１０１】
組成変化は軸方向および／または径方向傾斜（拡散技術によって得られる傾斜など）に限られるわけではなく、ＬＤＦにおいて任意のプロファイルを生成するように形成可能である。
【０１０２】
ＬＤＦ２１５における組成変化によって、形成されたガラス２１７内の材料特性が変わり得る。ＬＤＦ２１５における組成変化によって影響を受けることのある材料特性の例については先に詳しく述べた。これらの例は、吸光率、伝搬率、屈折率、分散性、散乱性、導電率、熱伝導率、熱膨張率、利得係数、ガラス転移点（Ｔｇ）、融点、光電子放出、蛍光発光、化学反応性（たとえば、エッチング速度）、濃度／多孔性を含み得るが、これらに限定されるわけではない。
【０１０３】
図２Ｂに示すように、ステップ２３２、２３４におけるＤＩＷ印刷は、一実施形態に係るＬＤＦ２１５の形成を含み得る。ＬＤＦは、基板２１０上の単層として、ＤＩＷ印刷の第１のステップ２３２で始まる。ＤＩＷ印刷がステップ２３４で継続されると、所望のＬＤＦ２１５（すなわち、素地）が形成されるまでＬＤＦ２１５は１層ずつ形成され得る。
【０１０４】
いくつかの実施形態では、単一組成を有するＬＤＦの形成（方法２００）、または複数組成（たとえば、傾斜）を有するＬＤＦの形成（方法２５０）は、熱溶解積層法（ＦＤＭ）を含み得る。ＦＤＭでは、ＤＩＷのインク混合物に類似した混合パドルと組み合わされた複数の材料の複合混合物であり得る熱可塑性フィラメントが使用される（図２Ｂのステップ２３２−２３４を参照）。それぞれ図２Ａおよび図２Ｂにおけるステップ２２２−２２４またはステップ２３２−２３４に示すように、結果として生じるフィラメントは、加熱されたノズルを通って押し出されて基板上にＬＤＦを形成し得る。約１５０℃〜２００℃の範囲の温度で加熱されたノズルは、特に押し出しのためにフィラメントを加熱する。いくつかの手法では、犠牲支持材料が第２のノズルによって押し出されて、混合ノズルによって押し出されたガラス形成材料を支持する。いくつかの手法では、押し出されたフィラメントおよび／または支持材料のポリマーは、ＬＤＦの形成後に除去可能である。
【０１０５】
様々な実施形態では、ＬＤＦは複雑な形状で形成可能であり、たとえば、円錐形状、螺旋形状、円柱形状などでもよいが、これらに限定されるわけではない。
【０１０６】
ＬＤＦ２１５を複数のステップで処理して、ＬＤＦ２１５を圧密させてガラスフォーム２１７に転化してもよい。
【０１０７】
２Ａにおいて方法２００のステップ２２６について説明したように、ＬＤＦ２１５を乾燥させる、および／または、ＬＤＦ２１５に付加的な処理を行なうことが可能である。
【０１０８】
図２Ｂを再び参照して、一実施形態によると、方法２５０のステップ２３８は、乾燥させたＬＤＦ２１５を熱処理して残りの気孔を閉じ、圧密させた透明のガラス部分を形成することを含む。結果として生じるガラス圧密フォーム２１７は、ＤＩＷ印刷（ステップ２３２、２３４）の間に与えられたであろう組成変化を維持する。
【０１０９】
一実施形態では、ガラス圧密フォーム２１７は、ガラスフォーム２１７の一表面に沿った螺旋形状、アーチ形状、および／または直線状の稜線を含むＬＤＦ２１５の物理的特徴を有し得る。
【０１１０】
一実施形態によると、後処理ステップ２４０において、たとえば、ガラスフォーム２１７をさらに処理して、研削および／または研磨などの手法によって最終的な研磨された光学部品２２０の所望の図形および／または表面仕上げを実現可能である。一実施形態では、研磨された光学部品２２０は３Ｄ印刷および熱処理によって研磨された形成物であり、ＬＤＦ２１５の特性が保たれており、研磨によって除去されていない。一実施形態では、研磨された光学部品２２０は研磨されたモノリスガラス構造物である。
【０１１１】
本明細書で説明される様々な実施形態は、リン酸塩系ガラス、ホウ酸塩ガラス、酸化ゲルマニウムガラス、フッ化物ガラス、アルミノ珪酸ガラス、およびカルコゲナイドガラスなどのシリカ系ガラスに加えて、様々な（主に）アモルファス無機ガラス材料にも適用可能である。
【０１１２】
熱処理の実施例１
印刷されたモノリスのシリカまたはシリカ−チタニア素地（直径２５ｍｍ、厚さ５ｍｍ）を１００℃のホットプレートの上に載せる。３時間後、印刷された素地を基板から離す。その後、素地を箱形炉で１００℃で１１０時間乾燥させる。その後、液体を含まない素地を１０℃／分の昇温速度で６００℃まで加熱し、１時間放置して残りの有機成分のバーンアウトを行なう。その後素地を１００℃／時間で１０００℃まで昇温させ、真空状態で１時間放置する。最後に、１５００℃に予備加熱された炉で３〜１０分間当該部分を焼結する。次に、これらの部分を除去して急速に室温まで冷却する。全ての非真空処理ステップは大気中で行なわれる。
【０１１３】
熱処理の実施例２
直径が２５ｎｍのシリカまたはシリカ−チタニア粒子（直径２５ｍｍ、厚さ５ｍｍ）で構成された、印刷されたモノリスシリカ素地を３℃／時の速度で箱形炉で７５℃まで昇温させる。炉が７５℃に達すると、印刷された素地は基板から離される。その後、素地は乾燥炉で７５℃で１２０時間乾燥させられる。次に、液体を含まない素地は１℃／分の昇温速度で６００℃に加熱され、１時間その状態で放置されて、残りの有機成分のバーンアウトを行なう。最後に、この部分は１１５０℃に予備加熱された炉で１時間焼結される。その後、これらの部分は除去されて急速に室温まで冷却される。全ての非真空処理ステップは大気中で行なわれる。
【０１１４】
実験
図６Ａ〜図６Ｆは、（上述のような）インクの配合物３を用いて作成された印刷部分の画像である。図６Ａ〜図６Ｃは、シリカのみの組成物を用いて形成された印刷部分の画像である。図６Ａは、印刷後に形成された素地の画像である。図６Ｂは、図６Ａの素地の乾燥後の画像である。図６Ｃは、図６Ｂの乾燥された素地の圧密後の画像である。
【０１１５】
図６Ｄ〜図６Ｆは、シリカ−チタニア組成物を用いて形成された印刷部分の画像である。図６Ｄは、印刷後に形成された素地の画像である。図６Ｅは、図６Ｄの素地の乾燥後の画像である。図６Ｆは、図６Ｅの乾燥された素地の圧密後の画像である。
【０１１６】
図７Ａは、結果として生じるガラスにおける、屈折率プロファイル（ｙ軸）をチタニア（ＴｉＯ２）濃度（ｗｔ％、ｘ軸）に対してプロットした図である。（上述のような）配合物１のインクで形成されたガラスは、プロットでダイヤモンド（◆、実線）として示されており、市販のシリカ（▲）およびシリカ−チタン酸塩ガラス（○、□）（点線）に匹敵する屈折率の変化を有する。図７Ｂは、ＴｉＯ２の異なる濃度ｗｔ％（２ｗｔ％、４ｗｔ％、５ｗｔ％、６ｗｔ％、８ｗｔ％、９ｗｔ％、１０ｗｔ％）における図７Ａのダイヤモンド（◆）によって示される、インク配合物から形成された、結果として生じるガラス構造物の画像である。
【０１１７】
図８は、（上述の）インクの配合物１を用いて圧密印刷された部分の形成プロセスの熱処理プロファイルをプロットした図である。熱処理プロセス中の各ステップの構造物の体積収縮率（Ｖｉｎｋ）を、構造物の画像の隣に示す。
【０１１８】
図９Ａは、必要とされる割合でプリントヘッドで２種類のインクを調和させて混合しつつＬＤＦのダイレクトインクライティングを行なうことによって準備された、傾斜屈折率シリカ−チタニアガラスレンズの光学画像である。（上述の）配合物１のインクから２種類のインク、０％のチタンアルコキシドを含むインクＡと、最終的な圧密ガラスにおいて１．６ｗｔ％のＴｉＯ２を得るのに十分なチタンアルコキシドを含むインクＢとを使用した。ガラスを図８に示す熱処理プロファイルを使用して圧密し、その後、セリアパッド研磨を使用して研磨した。図９Ｂは表面を修正したインターフェログラムであり、図９Ａの画像に示す材料の大部分の内部において屈折率が変化する態様を示す図である。屈折率は中心で最も高く、そこではＴｉＯ２組成が最も高い。屈折率は縁部で最も低く、そこではＴｉＯ２組成が最も低い。中心を横切るラインアウトは、ｙ軸上で図９Ｂ（ｙ軸上のδη／（η０−１）、ｘ軸上の距離（ｍｍ））の差し込みプロットによって示されるように、中心を横切る屈折率の変化が放物線状であることを示しており、部分がレンズとして機能し得ることを示唆している。図９Ｃは、６２ｃｍの長さの焦点距離を有するレンズから３００μｍ焦点の画像である。
【０１１９】
図１０Ａは、組成変化のＬＤＦへのダイレクトインクライティングによって準備された、ドープされていないシリカガラスクラッドを有する金ドープされたシリカガラスコアで構成された複合ガラスの光学画像である。２種類のシリカインクが使用され、そのうち１つのインクは金ナノ粒子を含有していた。図１０Ｂは、光の波長の関数として吸光度をプロットした図であり、各スペクトラムはガラスを横断して示される位置に対応している。５２５ｎｍでのピークは金ナノ粒子からの吸光度に起因するものであった。図１０Ｃは、ガラス表面（ｘ軸、位置０はガラスの中心である）に沿った位置に対して５２５ｎｍ（ｙ軸）での吸光度をプロットした図である。図１０Ｃのプロットは、５２５ｎｍでの吸光度がこのガラス内で調整されたことを示す。計測されたスポットサイズは、平均して１ｍｍまでの直径スポットであった。
【０１２０】
使用
本明細書で説明された様々な実施形態は、市販用途および政府の用途の双方のための特別な組成および材料特性を有する能動または受動光学ガラス部品（たとえば、レンズ、補正板、窓、スクリーン、集光器、導波管、ミラーブランク、センサなど）を形成するために使用可能である。これらの方法を用いてイオン、分子、または粒子をガラス部品（モノリス、フィルム、またはフリーフォーム）内の任意の（すなわち、特定用途向けの）場所に導入して、吸光率、伝搬率、屈折率、分散性、散乱性、導電率、熱伝導率、熱膨張率、利得係数、ガラス転移点（Ｔｇ）、融点、光電子放出、蛍光発光、化学反応性（たとえば、エッチング速度）、または濃度／多孔性などの、ガラス内の空間的に異なる材料特性を実現することが可能である。
【０１２１】
本明細書で説明された様々な実施形態では、複雑な３Ｄおよび制御された色ガラスアート、宝石などを調製するための方法が提供されている。銀および金ナノ粒子のドーパントを制御することによって、美術品の反射特性および透過特性の制御が可能になる。
【０１２２】
他の実施形態は、レンズ、補正板、窓、スクリーン、集光器、導波管、ミラーブランク、センサなどに役立つ能動または受動光学ガラス成分、および従来の用途に役立つ非光学ガラス成分を含む。
【０１２３】
本明細書で開示された本発明の概念は、複数の例示的なシナリオ、実施形態、および／または実施態様において、その無数の特徴を例示するために一例として提示されている。一般に開示された概念はモジュラーと見なされるべきであり、その任意の組合せ、並べ替え、または合成で実施されてもよいことが理解されよう。さらに、本明細書を読むことにより当業者に理解されるであろう現在開示されている特徴、機能、および概念の任意の変更、修正、または等価物も、本開示の範囲内であると見なされるべきである。
【０１２４】
様々な実施形態を説明したが、それらはほんの一例として提示されたものであり、限定的なものではないことを理解されたい。したがって、本発明の実施形態の広さおよび範囲は、上記の例示的な実施形態のいずれかによって限定されるべきではなく、以下の特許請求の範囲およびそれらの等価物によってのみ定義されるべきである。
【図１】
2019525878.tif 000003
【図２】
2019525878.tif 000004
【図３Ａ−３Ｃ】
2019525878.tif 000005
【図４Ａ】
2019525878.tif 000006
【図４Ｂ】
2019525878.tif 000007
【図５】
2019525878.tif 000008
【図６Ａ】
2019525878.tif 000009
【図６Ｂ】
2019525878.tif 000010
【図６Ｃ】
2019525878.tif 000011
【図６Ｄ】
2019525878.tif 000012
【図６Ｅ】
2019525878.tif 000013
【図６Ｆ】
2019525878.tif 000014
【図７Ａ】
2019525878.tif 000015
【図７Ｂ】
2019525878.tif 000016
【図８】
2019525878.tif 000017
【図９】
2019525878.tif 000018
【図１０】
2019525878.tif 000019
【手続補正書】
【提出日】平成31年2月12日(2019.2.12)
【手続補正１】
【補正対象書類名】特許請求の範囲
【補正対象項目名】全文
【補正方法】変更
【補正の内容】
【特許請求の範囲】
【請求項１】
ガラス形成材料を含むインクの印刷によって構造物を形成することと、
前記ガラス形成材料をガラスに転化するために、前記形成された構造物を熱処理することとを備える、方法。
【請求項２】
犠牲材料を除去するために、前記形成された構造物を乾燥させることを備え、前記乾燥させることは、前記形成された構造物の熱処理に先立って行われる、請求項１に記載の方法。
【請求項３】
前記インクは、前記ガラス形成材料と、前記熱処理された構造物の特性を変更する第２の成分とを組み合わせたものを含む、請求項１に記載の方法。
【請求項４】
前記構造物の組成傾斜を形成するために、前記インクにおける前記第２の成分の濃度が前記印刷中に変化する、請求項３に記載の方法。
【請求項５】
前記インクの温度が前記印刷中は約２００℃よりも低い、請求項１に記載の方法。
【請求項６】
前記ガラス形成材料は、シリカ、ヒュームドシリカ、コロイドシリカ、ＬＵＤＯＸコロイドシリカ分散液、チタニア粒子、ジルコニア粒子、アルミナ粒子、および金属カルコゲナイド粒子からなる材料の群より選択される、請求項１に記載の方法。
【請求項７】
前記ガラス形成材は形成中に溶媒に懸濁される、請求項１に記載の方法。
【請求項８】
前記熱処理された構造物の研削および研磨のうちの少なくとも１つを含む、請求項１に記載の方法。
【請求項９】
前記熱処理された構造物はファイバ形状である、請求項１に記載の方法。
【請求項１０】
前記熱処理された構造物はシート形状である、請求項１に記載の方法。.
【請求項１１】
前記熱処理された構造物は３次元モノリス形状である、請求項１に記載の方法。
【請求項１２】
前記熱処理された構造物は基板上の被覆形状である、請求項１に記載の方法。
【請求項１３】
前記インクは、分散性の向上、相安定性の向上、ネットワーク強度の向上、ｐＨの制御、ｐＨの変更、レオロジーの修正、乾燥中の割れの形成の減少、結晶化の抑制、および焼結の促進からなる群より選択される効果をもたらすために効果的な量の添加物を含む、請求項１に記載の方法。
【請求項１４】
ガラス形成材料を含むインクの３次元印刷による形成物の物理的特徴を有するモノリスガラス構造物を備える、製品。
【請求項１５】
前記３次元印刷による形成物の物理的特徴は、前記モノリスガラス構造物の１つの表面に沿った稜線を含む、請求項１４に記載の製品。
【請求項１６】
前記モノリスガラス構造物は、2−[2−(2−メトキシエトキシ）エトキシ]酢酸、高分子電解質、ポリアクリル酸、無機酸、クエン酸、アスコルビン酸、三酸化二ホウ素、ポリジメチルシロキサン、有機酸、塩基、酢酸、ＨＣｌ、ＫＯＨ、ＮＨ４ＯＨ、セルロース、ポリエチレングリコール、ポリビニルアルコール、ドデシル硫酸ナトリウム、グリセロール、エチレングリコール、金属アルコキシド、チタンジイソプロポキシドビス（アセチルアセトネート）、ポリマー、ポリエチレングリコール、ポリアクリレート、架橋性モノマーまたはポリマー、およびポリエチレングリコールジアクリレートからなる添加物の群から選択される添加物を含む、請求項１４に記載の製品。
【請求項１７】
前記３次元印刷による形成物の物理的特徴は、前記モノリスガラス構造物の軸方向に沿った前記モノリスガラス構造物の屈折率の傾斜を含む、請求項１４に記載の製品。
【請求項１８】
前記３次元印刷による形成物の物理的特徴は、前記モノリスガラス構造物の径方向に沿った前記屈折率の傾斜を含む、請求項１４に記載の製品。
【請求項１９】
前記３次元印刷による形成物の物理的特徴は、前記ガラス形成材料で形成された第１のガラスと前記ガラス形成材料の組成とは異なる組成を有する第２のガラス形成材料から形成された第２のガラスとの間の界面を含み、前記第１のガラスは前記第２のガラスに混合されない、請求項１４に記載の製品。
【請求項２０】
前記界面は、実質的に前記モノリスガラス構造物の積層物の平面に沿って向けられて、前記モノリスガラス構造物を前記界面に直接隣接する異なる組成を有する２つの部分に分ける、請求項１９に記載の製品。
【請求項２１】
前記界面は、実質的に前記モノリスガラス構造物の積層物の平面に対して垂直に向けられて、前記モノリスガラス構造物を前記界面に直接隣接する異なる組成を有する２つの部分に分ける、請求項１９に記載の製品。
【請求項２２】
ガラス形成材料と、
溶媒とを備える、インク組成物。
【請求項２３】
前記ガラス形成材料は無機粒子の単一組成物を含む、請求項２２に記載のインク組成物。
【請求項２４】
前記単一組成物は、ヒュームドシリカ、コロイドシリカ、ＬＵＤＯＸコロイドシリカ分散液、チタニア粒子、ジルコニア粒子、アルミナ粒子、および金属カルコゲナイド粒子からなる群より選択される、請求項２３に記載のインク組成物。
【請求項２５】
前記ガラス形成材料は混合組成粒子を含む、請求項２２に記載のインク組成物。
【請求項２６】
前記混合組成粒子は、シリカ−チタニア粒子、シリカ−酸化ゲルマニウム粒子、および無機または有機化学修飾表面を有する粒子からなる群より選択される粒子を含む、請求項２５に記載のインク組成物。
【請求項２７】
前記ガラス形成材料はシリカ−酸化ゲルマニウム粒子を含む、請求項２２に記載のインク組成物。
【請求項２８】
前記ガラス形成材料は、シリカポリマー、シリカ−チタニア含有ポリマー、シリカ−酸化ゲルマニウムポリマー、シリカ−酸化アルミニウムポリマー、およびシリカ−三酸化ホウ素ポリマーからなる群より選択されるポリマーを含む、請求項２２に記載のインク組成物。
【請求項２９】
前記ガラス形成材料はシリカ−酸化ゲルマニウムポリマーを含む、請求項２２に記載のインク組成物。
【請求項３０】
前記インクの前記ガラス形成材料は、金属含有有機前駆物質および／または金属含有無機前駆物質を含む、請求項２２に記載のインク組成物。
【請求項３１】
前記前駆物質は、金属アルコキシド、シロキサン、ケイ酸塩、リン酸塩、カルコゲナイド、金属−水酸化物、および金属塩からなる群より選択される、請求項３０に記載のインク組成物。
【請求項３２】
前記インクを用いて形成されたガラス構造の特性を変更するために効果的な量の第２の成分をさらに備える、請求項２２に記載のインク組成物。
【請求項３３】
前記第２の成分は、光学特性、機械特性、磁気特性、熱的特性、電気特性、および化学特性からなる群より選択される特性に影響を与える、請求項３２に記載のインク組成物。
【請求項３４】
前記第２の成分は、金属ナノ粒子、硫黄、金属硫黄物、金属塩化物、および金属酸化物からなる群より選択される成分を変更する色である、請求項３２に記載のインク組成物。
【請求項３５】
前記第２の成分は、酸化セリウム、鉄、銅、クロム、銀、および金からなる群より選択される成分を変更する吸光率である、請求項３２に記載のインク組成物。
【請求項３６】
前記第２の成分は、チタン、ジルコニウム、アルミニウム、鉛、トリウム、バリウムからなる群より選択される成分を変更する屈折率である、請求項３２に記載のインク組成物。
【請求項３７】
前記第２の成分は、バリウムおよびトリウムからなる群より選択される成分を変更する分散性である、請求項３２に記載のインク組成物。
【請求項３８】
前記第２の成分は、アルカリ金属およびアルカリ土類金属からなる群より選択される成分を変更する減衰性および／または光学密度である、請求項３２に記載のインク組成物。
【請求項３９】
前記第２の成分は、銀、セリウム、およびフッ素からなる群より選択される成分を変更する感光性である、請求項３２に記載のインク組成物。
【請求項４０】
前記第２の成分は、アルカリ金属イオン、フッ素、およびカーボンナノチューブからなる群より選択される成分を変更する導電率である、請求項３２に記載のインク組成物。
【請求項４１】
前記第２の成分は、シリコンおよび酸素と組合わせて、チタン、ジルコニウム、亜鉛、ニオブ、ストロンチウム、およびリチウムからなる群より選択される成分を変更する複屈折率である、請求項３２に記載のインク組成物。
【請求項４２】
前記第２の成分は、金属およびカーボンナノチューブからなる群より選択される成分を変更する熱伝導率である、請求項３２に記載のインク組成物。
【請求項４３】
前記第２の成分は、酸化スズおよび鉄からなる群より選択される成分を変更する熱放射率である、請求項３２に記載のインク組成物。
【請求項４４】
前記第２の成分は、酸化ホウ素および酸化チタンからなる群より選択される成分を変更する熱膨張率である、請求項３２に記載のインク組成物。
【請求項４５】
前記第２の成分は、前記構造物のガラス転移点を変更するための炭酸ナトリウムである、請求項３２に記載のインク組成物。
【請求項４６】
前記第２の成分は、ナトリウム、アルミニウム、および鉛からなる群より選択される成分を変更する融点である、請求項３２に記載のインク組成物。
【請求項４７】
前記第２の成分は、希土類イオンおよび遷移金属イオンからなる群より選択される成分を変更する利得係数である、請求項３２に記載のインク組成物。
【請求項４８】
前記第２の成分は、光電子放出、ルミネセンス、および蛍光発光からなる群より選択される特性に影響を及ぼす、請求項３２に記載のインク組成物。
【請求項４９】
前記第２の成分は、アルカリ金属、アルカリ土類金属、および銀からなる群より選択される成分を変更する化学反応性である、請求項３２に記載のインク組成物。
【請求項５０】
前記第２の成分は、チタン、ジルコニウム、アルミニウム、鉛、トリウム、およびバリウムからなる群より選択される成分を変更する濃度である、請求項３２に記載のインク組成物。
【請求項５１】
分散性の向上、相安定性の向上、ネットワーク強度の増大、ｐＨの制御、ｐＨの変更、レオロジーの修正、乾燥中の割れの形成の減少、結晶化の抑制、および焼結の促進からなる群より選択される効果をもたらすために効果的な量の添加物をさらに備える、請求項２２に記載のインク組成物。
【請求項５２】
分散性を向上させるために、界面活性剤、高分子電解質、および無機酸からなる群より選択される効果的な量の添加物をさらに備える、請求項２２に記載のインク組成物。
【請求項５３】
相安定性を増大させるために効果的な量の添加物をさらに備える、請求項２２に記載のインク組成物。
【請求項５４】
結晶化を抑制するために、Ｂ２Ｏ３、Ａｌ２Ｏ３、およびＧａ２Ｏ３からなる群より選択される効果的な量の添加物をさらに備える、請求項２２に記載のインク組成物。
【請求項５５】
前記ガラス形成材料は、前記インク成分の全容積に基づいて約５ｖｏｌ％〜約５０ｖｏｌ％の範囲で存在し、前記溶媒は前記インク成分の全容積に基づいて約３０ｖｏｌ％〜約９５ｖｏｌ％の範囲で存在し、
前記インク組成物はさらに、
前記インク成分の全容積に基づいて０ｗｔ％〜約２０ｗｔ％の範囲で存在する１つ以上の第２の成分と、
前記インク成分の全容積に基づいて０ｗｔ％〜約１０ｗｔ％の範囲で存在する１つ以上の添加物とを備える、請求項２２に記載のインク組成物。
【請求項５６】
前記ガラス形成材料はシリカ−酸化ゲルマニウムを含む、請求項１に記載の方法。
【請求項５７】
前記ガラス形成材料はシリカ−酸化ゲルマニウムを含む、請求項１４に記載の製品。
【手続補正２】
【補正対象書類名】明細書
【補正対象項目名】００１１
【補正方法】変更
【補正の内容】
【００１１】
【図１】図１は、一実施形態に係る、特注の組成プロファイルを有するガラス成分を調製する方法のフローチャートである。
【図２】図２Ａは、一実施形態に係る、単一組成ガラス成分を調製する方法の模式図である。図２Ｂは、一実施形態に係る、複数の組成ガラス成分を調製する方法の模式図である。
【図３Ａ】図３Ａは、一実施形態に係る、ガラス形成インクを基板上に押し出し成形する画像である。
【図３Ｂ】図３Ｂは、一実施形態に係る、印刷された低密度フォームの画像である。
【図３Ｃ】図３Ｃは、一実施形態に係る、印刷された低密度フォームの熱処理に続くガラスフォ−ムの画像である。
【図４Ａ】図４Ａは、一実施形態に係る、軸方向に沿った低密度フォームの材料特性における傾斜を含む低密度フォ−ムの模式図である。
【図４Ｂ】図４Ｂは、一実施形態に係る、径方向に沿った低密度フォームの材料特性における傾斜を含む低密度フォームの模式図である。
【図５】図５Ａは、一実施形態に係る、複数成分印刷に続く、軸方向に傾斜を有する低密度フォームの画像である。図５Ｂは、一実施形態に係る、印刷された低密度フォ−ムの熱処理に続く、軸方向に傾斜を有するガラスフォームの画像である。図５Ｃは、一実施形態に係る、複数成分印刷に続く、径方向に傾斜を有する低密度フォームの画像である。図５Ｄは、一実施形態に係る、印刷された低密度フォ−ムの熱処理に続く、径方向に傾斜を有するガラスフォームの画像である。
【図６Ａ】図６Ａは、一実施形態に係る、シリカ組成物を用いて形成された、印刷された部分の画像である。
【図６Ｂ】図６Ｂは、一実施形態に係る、シリカ組成物を用いて形成された、印刷された部分の画像である。
【図６Ｃ】図６Ｃは、一実施形態に係る、シリカ組成物を用いて形成された、印刷された部分の画像である。
【図６Ｄ】図６Ｄは、一実施形態に係る、シリカ−チタニア組成物を用いて形成された、印刷部分の画像である。
【図６Ｅ】図６Ｅは、一実施形態に係る、シリカ−チタニア組成物を用いて形成された、印刷部分の画像である。
【図６Ｆ】図６Ｆは、一実施形態に係る、シリカ−チタニア組成物を用いて形成された、印刷部分の画像である。
【図７Ａ】図７Ａは、一実施形態に従って形成されたガラスのチタニア濃度に対して、屈折率プロファイルをプロットした図である。
【図７Ｂ】図７Ｂは、一実施形態に係る、異なるチタニア濃度で形成された、結果として生じるガラス構造物の画像である。
【図８】図８は、一実施形態に係る、圧密構造の形成物の熱処理プロファイルのプロットを示す図であり、各ステップの画像をプロファイルプロットの差し込み図として含む図である。
【図９】図９Ａは、一実施形態に係る、ダイレクトインクライティングによって調製された傾斜屈折率シリカ−チタニアガラスレンズの画像である。図９Ｂは、図９Ａのガラスレンズの表面修正インターフェログラムである。図９Ｃは、図９Ａのレンズから３００μｍ焦点の画像である。
【図１０】図１０Ａは、一実施形態に係る、金ドープされたシリカガラスから構成される複合ガラスの画像である。図１０Ｂは、吸光度を図１０Ａの複合ガラスの光の波長の関数としてプロットした図である。図１０Ｃは、図１０Ａの複合ガラスのガラス表面に沿った位置に対して、５２５ｎｍの吸光度をプロットした図である。
【国際調査報告】
2019525878.tif 000020